(57)【要約】【課題】高い接合強度で半導体発光素子を取りつけることができるサブマウントを提供する。【解決手段】サブマウント３は、基板４と、基板４の主表面４ｆ上に形成されたはんだ層８とを備える。はんだ層８の密度がはんだ層８を構成する材質の理論密度の５０％以上９９．９％以下である。はんだ層８は、金錫合金、銀錫合金および鉛錫合金からなる群より選ばれた少なくとも１種を含む。溶融前のはんだ層８は、基板４の上に形成され、Ａｇ膜８ｂと、Ａｇ膜８ｂの上に形成されたＳｎ膜８ａとを有する。サブマウント３は、基板４とはんだ層８との間に形成されたＡｕ膜６をさらに備える。【選択図】　　　　図３
2004072048.tif 000002
【特許請求の範囲】
【請求項１】
サブマウント基板と、前記サブマウント基板の主表面上に形成されたはんだ層とを備えたサブマウントであって、
溶融前の前記はんだ層の密度が前記はんだ層を構成する材質の理論密度の５０％以上９９．９％以下である、サブマウント。
【請求項２】
前記はんだ層は、金錫合金、銀錫合金および鉛錫合金からなる群より選ばれた少なくとも１種を含む、請求項１に記載のサブマウント。
【請求項３】
溶融前の前記はんだ層は、前記サブマウント基板の上に形成され、銀を主成分とする第１の層と、前記第１の層の上に形成され、錫を主成分とする第２の層とを有する、請求項１に記載のサブマウント。
【請求項４】
前記サブマウント基板と前記はんだ層との間に形成された電極層をさらに備えた、請求項１から３のいずれか１項に記載のサブマウント。
【請求項５】
前記電極層は金を含む、請求項４に記載のサブマウント。
【請求項６】
前記はんだ層と前記電極層との間に形成されたはんだ密着層をさらに備え、前記はんだ密着層は、前記はんだ層側に設けられて金、白金、パラジウムおよびそれらの合金からなる群から選ばれた少なくとも１種を主成分とする貴金属層と、前記電極層側に設けられてチタン、バナジウム、クロム、ジルコニウム、ニオブおよびそれらの合金からなる群から選ばれた少なくとも１種を主成分とする遷移元素層とを含む、請求項４または５に記載のサブマウント。
【請求項７】
前記サブマウント基板と前記はんだ層との間に形成された密着層と拡散防止層とをさらに備え、前記サブマウント基板の主表面に接触するように前記密着層が形成されており、前記密着層の上に前記拡散防止層が形成されている、請求項１から６のいずれか１項に記載のサブマウント。
【請求項８】
前記密着層はチタンを含み、前記拡散防止層は白金を含む、請求項７に記載のサブマウント。
【請求項９】
前記サブマウント基板は窒化アルミニウム焼結体またはアルミナ焼結体を含む、請求項１〜８のいずれか１項に記載のサブマウント。
【請求項１０】
請求項１〜９のいずれか１項に記載のサブマウントと、前記サブマウントの前記はんだ層上に搭載された半導体発光素子とを備えた、半導体装置。
【発明の詳細な説明】
【０００１】
【発明の属する技術分野】
この発明は、サブマウントおよびそれを用いた半導体装置に関し、より特定的には、半導体発光素子を搭載するサブマウントおよびこのサブマウントを用いた半導体装置に関する。なお、本発明の「半導体発光素子」とは、例えばレーザーダイオードや発光ダイオードのようなものを指す。
【０００２】
【従来の技術】
従来、半導体発光素子を備える半導体装置が知られている。このような半導体装置の一種は、図４に示すようにサブマウント３に半導体発光素子を搭載することにより製造される。図４は、従来の半導体装置の製造方法を説明するための断面模式図である。図４を参照して、従来の半導体装置の製造方法を説明する。
【０００３】
図４に示すように、従来の半導体装置１の製造方法では、まず半導体発光素子としてのレーザダイオード２を搭載するためのサブマウント３を準備する。サブマウントは、セラミックの基板４と、同基板上に形成されたチタン（Ｔｉ）を含む膜および白金（Ｐｔ）を含む膜からなる積層膜（Ｔｉ／Ｐｔ積層膜５）と、この積層膜上に形成された電極層としての金（Ａｕ）膜６と、この膜上に形成された白金（Ｐｔ）を含むはんだバリア層１０７と、同バリア層上に形成された金（Ａｕ）錫（Ｓｎ）系はんだを含むはんだ層１０８とからなる。Ｔｉ／Ｐｔ積層膜、Ａｕ膜、はんだバリア層およびはんだ層を形成する方法は、従来の蒸着法、スパッタリング法あるいはめっき法などの成膜方法およびフォトリソグラフィ法あるいはメタルマスク法などのパターニング方法を用いることができる。
【０００４】
図４に示したようなサブマウントを準備した後、サブマウントのはんだを加熱溶融し、半導体発光素子としてのレーザーダイオードをはんだ上の所定の位置に搭載する（ダイボンド工程を実施する）。この後、図示しないヒートシンクにサブマウントの裏面側をはんだなどで接続・固定することにより、半導体発光素子を備える半導体装置を得ることができる。
【０００５】
また、半導体発光素子のダイボンド工程において、加熱によって発生する半導体発光素子の損傷を低減するために、上記金錫系はんだより溶融温度の低い鉛（Ｐｂ）錫（Ｓｎ）系はんだや銀（Ａｇ）錫（Ｓｎ）系はんだが、はんだ層として用いられることもある。銀錫系はんだを用いた場合、同時に鉛フリー化も達成することができる。
【０００６】
【発明が解決しようとする課題】
一方、例えばＣＤ装置やＤＶＤ装置の書き込み速度の高速化やレーザ加工機の高出力化などに伴う半導体発光素子の高出力化が進められており、それらに用いられる半導体装置にはより高い実用信頼性が必要とされている。その実現のための１つ要望事項として、半導体発光素子とサブマウントの高い接合強度がある。
【０００７】
この発明は、上記のような課題を解決するためになされたものであり、この発明の目的は、半導体発光素子を高い強度で接合することが可能なサブマウントおよびそのサブマウントを用いた半導体装置を提供することである。
【０００８】
【課題を解決するための手段】
この発明に従ったサブマウントは、サブマウント基板と、サブマウント基板の主表面上に形成されたはんだ層とを備える。溶融前のはんだ層の密度がはんだ層を構成する材質の理論密度の５０％以上９９．９％以下である。
【０００９】
このように構成されたサブマウントでは、溶融前のはんだ層の密度が、はんだ層を構成する材質の理論密度の５０％以上９９．９％以下であるため、はんだ層の密度が高い。そのため、はんだ層上に搭載される半導体発光素子とサブマウントとの接合強度を向上させることができる。はんだ層の密度が理論密度の５０％未満であれば、はんだ層の密度が小さくなるため、接合強度を十分に向上させることができない。はんだ層の密度を理論密度の９９．９％より大きくすることは、技術的に困難である。
【００１０】
好ましくは、はんだ層は、金錫（ＡｕＳｎ）合金、銀錫（ＡｇＳｎ）合金および鉛錫（ＰｂＳｎ）合金からなる群より選ばれた少なくとも１種を含む。より好ましくは、はんだ層は銀錫系はんだを主成分とする。この場合、鉛フリー化を実現できるとともに、半導体発光素子の接合温度を低く設定できるため、加熱によって発生する半導体発光素子の損傷を低減することができる。
【００１１】
好ましくは、溶融前のはんだ層は、サブマウント基板の上に形成され、銀（Ａｇ）を主成分としてする第１の層と、第１の層の上に形成され、錫（Ｓｎ）を主成分とする第２の層とを有する。第１の層として、例えばＡｇ膜が用いられ、第２の層として、例えばＳｎ膜が用いられる。
【００１２】
好ましくは、サブマウントは、サブマウント基板とはんだ層との間に形成された電極層をさらに備える。
【００１３】
好ましくは、電極層は金を含む。
好ましくは、サブマウントは、はんだ層と電極層との間に形成されたはんだ密着層をさらに備える。はんだ密着層は、はんだ層側に設けられて、金（Ａｕ）、白金（Ｐｔ）、パラジウム（Ｐｄ）およびそれらの合金からなる群から選ばれた少なくとも１種を主成分とする貴金属層と、電極層側に設けられてチタン（Ｔｉ）、バナジウム（Ｖ）、クロム（Ｃｒ）、ジルコニウム（Ｚｒ）、ニオブ（Ｎｂ）およびそれらの合金からなる群から選ばれた少なくとも１種を主成分とする遷移元素層とを含む。この場合、はんだの接合強度をより一層高めることができる。
【００１４】
遷移元素層は、４Ａ族元素、５Ａ族元素または６Ａ族元素およびその合金からなる群から選ばれた少なくとも１種を主成分とする層であってもよく、また組成の異なる複数の層が積層されていてもよい。
【００１５】
接合強度を高めるためおよび価格面から、遷移元素層および貴金属層の膜厚は０を超え１μｍ以下であるのが望ましい。より好ましくは、遷移元素層の膜厚は、０．０１μｍ以上０．２μｍ以下であり、貴金属層の膜厚は、０．０１μｍ以上０．１μｍ以下である。
【００１６】
また好ましくは、サブマウントは、サブマウント基板とはんだ層との間に形成された密着層と拡散防止層とをさらに備える。サブマウント基板の主表面に接触するように密着層が形成されており、密着層の上に拡散防止層が形成されている。
【００１７】
好ましくは、密着層はチタンを含み、拡散防止層は白金を含む。
好ましくは、サブマウント基板は窒化アルミニウム（ＡｌＮ）焼結体またはアルミナ（Ａｌ２Ｏ３）焼結体を含む。より好ましくは、サブマウント基板は窒化アルミニウム焼結体を含む。この場合、窒化アルミニウムは熱伝導率が高いため、放熱特性の優れたサブマウントを得ることができる。また、サブマウント基板は、炭化ケイ素（ＳｉＣ）焼結体または銅タングステン（ＣｕＷ）合金または複合体を含んでいてもよい。
【００１８】
この発明に従った半導体装置は、上述のいずれかのサブマウントと、サブマウントのはんだ層上に搭載された半導体発光素子とを備える。
【００１９】
このように構成された半導体装置では、半導体発光素子を高い強度でサブマウントに接合することが可能であり、半導体装置の実用信頼性を向上させることができる。
【００２０】
【発明の実施の形態】
（実施の形態１）
以下、図面に基づいて本発明の実施の形態を説明する。なお、以下の図面において同一または相当する部分には同一の参照番号を付しその説明は繰返さない。図１は、この発明の実施の形態１に従った半導体装置を示す断面模式図である。図１で示すように、半導体装置１は、サブマウント３と、はんだ層８によりサブマウント３に搭載された半導体発光素子としてのレーザダイオード２とを備える。はんだ層８は、はんだ層８を構成する銀錫系はんだの理論密度の５０％以上９９．９％以下の密度を有する。
【００２１】
サブマウント３は、基板４上にＴｉ／Ｐｔ積層膜５、金（Ａｕ）膜６と、はんだバリア層１０７と、はんだ層８が積層されて構成されている。図１で示す半導体装置１の製造方法では、まずレーザダイオード２を搭載するためのサブマウント３を準備する。サブマウントは、セラミックの基板４と、同基板上に形成されたチタン（Ｔｉ）を含む膜（密着層）および白金（Ｐｔ）を含む膜（拡散防止層）からなる積層膜（Ｔｉ／Ｐｔ積層膜５）と、この積層膜上に形成された電極層としての金（Ａｕ）膜６と、この膜上に形成された白金（Ｐｔ）を含むはんだバリア層１０７と、同バリア層上に形成された銀（Ａｇ）錫（Ｓｎ）系はんだを含むはんだ層８とからなる。Ｔｉ／Ｐｔ積層膜、Ａｕ膜、はんだバリア層およびはんだ層を形成する方法は、従来の蒸着法、スパッタリング法あるいはめっき法などの成膜方法およびフォトリソグラフィ法あるいはメタルマスク法などのパターニング方法を用いることができる。
【００２２】
はんだ層８を構成する材質としては、銀錫はんだだけでなく、金錫はんだまたは鉛錫はんだなどを用いることができる。
【００２３】
はんだ層８の密度を測定する方法としては、例えば、東レリサーチセンター　ＴＨＥ　ＴＲＣ　ＮＥＷＳ　Ｎｏ．５９（Ａｐｒ．１９９７），ｐｐ．１１−１６に記載されているＸ線反射率測定（ＧＩＸＲ）装置を用いることができる。
【００２４】
図１に示したようなサブマウントを準備した後、サブマウントのはんだを加熱溶融し、半導体発光素子としてのレーザーダイオードをはんだ上の所定の位置に搭載する（ダイボンド工程を実施する）。この後、図示しないヒートシンクにサブマウントの裏面側をはんだなどで接続・固定することにより、半導体発光素子を備える半導体装置を得ることができる。
【００２５】
このような本発明のサブマウントおよび半導体装置では、溶融前のはんだ層の密度が理論密度に対して５０％以上９９．９％以下であるため、半導体発光素子とサブマウントの接合強度をより一層高めることができる。その結果、半導体装置の実用信頼性をより一層向上させることができる。
【００２６】
（実施の形態２）
図２は、この発明の実施の形態２に従った半導体装置を示す断面模式図である。また、図３は、図２に示した半導体装置の製造方法を説明するための断面模式図であり、はんだ溶融前の状態を示したものである。
【００２７】
図２に示すように、半導体装置１は、サブマウント３に半導体発光素子としてのレーザーダイオード２が搭載された構造を有している。サブマウントは、例えば窒化アルミニウム（ＡｌＮ）焼結体からなるサブマウント用の基板４と、密着層としてのチタン（Ｔｉ）膜５ｂおよび拡散防止層としての白金（Ｐｔ）膜５ａの積層膜５（Ｔｉ／Ｐｔ積層膜５）と、このＴｉ／Ｐｔ積層膜５上に形成された電極層としての金（Ａｕ）膜６と、このＡｕ膜上に形成され、遷移元素層としてのチタン（Ｔｉ）膜７ｂおよび貴金属層としての白金（Ｐｔ）膜７ａの積層からなるはんだ密着層７と、はんだ密着層上に形成されたはんだ層８としての銀錫（ＡｇＳｎ）系はんだとからなる。
【００２８】
図２および図３に示すように、レーザーダイオードと、サブマウントとは、はんだ層によって接続されている。レーザーダイオードの幅と、はんだ層の幅と、はんだ密着層の幅は、ほぼ等しい。なお、はんだ溶融前または溶融後の状態において、はんだ層の幅および長さは、レーザーダイオードの幅および長さより大きくても小さくても良く、はんだ密着層の幅および長さは、はんだ層の幅および長さよりも大きくても小さくてもかまわない。
【００２９】
図２に示した半導体装置においては、サブマウントを構成する基板の材料として、セラミックス、半導体、あるいは金属を用いてもよい。セラミックスとしては、例えば上述した窒化アルミニウム（ＡｌＮ）、酸化アルミニウム（Ａｌ２Ｏ３）、炭化ケイ素（ＳｉＣ）、窒化ケイ素（Ｓｉ３Ｎ４）などを主成分としたものが、半導体としては、例えばシリコン（Ｓｉ）を主成分としたものが、金属としては、例えば銅（Ｃｕ）、タングステン（Ｗ）、モリブデン（Ｍｏ）、鉄（Ｆｅ）およびこれらを含む合金ならびに銅タングステン（ＣｕＷ）のような複合材料が、それぞれ挙げられる。
【００３０】
基板は、熱伝導率の高い材料を用いることが好ましい。その熱伝導率は、好ましくは１００Ｗ／ｍＫ以上であり、より好ましくは１７０Ｗ／ｍＫ以上である。また、その熱膨張係数は、レーザーダイオードを構成する材料の熱膨張係数に近似していることが好ましい。例えばレーザーダイオードがガリウム砒素（ＧａＡｓ）あるいはインジウムリン（ＩｎＰ）などを用いる場合、基板の熱膨張係数は、好ましくは１０×１０−６／Ｋ以下であり、より好ましくは５×１０−６／Ｋ以下である。
【００３１】
基板４にセラミックを用いた場合、その上面とそれに対向する下面との間を接続するようなスルーホールあるいはその内部に導体（ビアフィル）が充填されたビアホールが形成されていてもよい。ビアホールに充填される導体（ビアフィル）の主成分としては、望ましくは高融点金属、特にタングステン（Ｗ）やモリブデン（Ｍｏ）を用いることができる。なお、これらにさらにチタン（Ｔｉ）などの遷移金属、あるいはガラス成分や基板材料（例えば窒化アルミニウム（ＡｌＮ））が含まれていてもよい。
【００３２】
基板の表面粗さは、好ましくはＲａで１μｍ以下、より好ましくはＲａで０．１μｍ以下である。また、その平面度は、好ましくは５μｍ以下、より好ましくは１μｍ以下である。Ｒａが１μｍを超えるか平面度が５μｍを超える場合、レーザーダイオードの接合時にサブマウントとの間に隙間が発生し易くなり、それによってレーザーダイオードを冷却する効果が低下することがある。なお、表面粗さＲａおよび平面度はＪＩＳ規格（それぞれＪＩＳＢ０６０１およびＪＩＳＢ０６２１）に規定されている。
【００３３】
また、Ｔｉ／Ｐｔ積層膜を構成するＴｉ膜（チタン（Ｔｉ）を含む膜）は、基板との密着性を高めるための密着層であり、基板の上部表面に接触するように形成される。その材料としては、例えば（Ｔｉ）、バナジウム（Ｖ）、クロム（Ｃｒ）、ニッケルクロム合金（ＮｉＣｒ）、ジルコニウム（Ｚｒ）、ニオブ（Ｎｂ）、タンタル（Ｔａ）、およびこれらの化合物を用いることができる。また、基板が金属、合金あるいは金属を含む複合材料である場合には、密着層は形成しなくてもよい。
【００３４】
また、Ｔｉ／Ｐｔ積層膜を構成する白金（Ｐｔ）膜は拡散防止層であり、Ｔｉ膜の上部表面上に形成される。その材料としては、例えば白金（Ｐｔ）、パラジウム（Ｐｄ）、ニッケルクロム合金（ＮｉＣｒ）、ニッケル（Ｎｉ）、モリブデン（Ｍｏ）などを用いることができる。なお、電極層の主成分は、通常Ａｕが用いられる。
【００３５】
また、はんだ密着層と電極層との間にはんだバリア層が形成されていても良い。その材料としては、例えば白金（Ｐｔ）、ニッケルクロム合金（ＮｉＣｒ）、ニッケル（Ｎｉ）などを用いることができる。はんだバリア層の幅および長さは、はんだ密着層のそれらより大きくても小さくてもかまわない。
【００３６】
また、はんだ層の材料としては、上述の銀錫（ＡｇＳｎ）系はんだの他に、例えば錫（Ｓｎ）、インジウム（Ｉｎ）などの低融点金属はんだ、または、金錫（ＡｕＳｎ）系はんだ、金ゲルマニウム（ＡｕＧｅ）系はんだ、鉛錫（ＰｂＳｎ）系はんだ、インジウム錫（ＩｎＳｎ）系はんだなどの合金はんだ、あるいはこれらを組み合わせたはんだを用いることができる。また、溶融前のはんだ層の形態としては、例えば図３の８ａ、８ｂに示したように、上記した合金はんだの別々の金属種が積層されていてもよい。なお、はんだ層に銀錫（ＡｇＳｎ）系はんだを用いる場合の銀（Ａｇ）量は、０質量％以上７２質量％以下、金錫（ＡｕＳｎ）系はんだを用いる場合の金（Ａｕ）量は、６５質量％以上８５質量％以下あるいは５質量％以上２０質量％以下であることが好ましい。
【００３７】
なお、上述のＴｉ／Ｐｔ積層膜、Ａｕ膜、はんだ密着層、はんだバリア層およびはんだ層を、総称して以下メタライズ層とも言う。メタライズ層の形成方法としては、従来から用いられている成膜方法を適用できる。例えば、蒸着法、スパッタリング法などの薄膜形成方法、あるいはめっき法などがある。また、上述のＴｉ／Ｐｔ積層膜、Ａｕ膜、はんだ密着層およびはんだ層のパターニング方法には、例えばフォトリソグラフィを用いたリフトオフ法、化学エッチング法、ドライエッチング法、またはメタルマスク法などがある。
【００３８】
上述のＴｉ／Ｐｔ積層膜のチタン（Ｔｉ）膜の厚さは、０．０１μｍ以上１．０μｍ以下、白金（Ｐｔ）膜の厚さは、０．０１μｍ以上１．５μｍ以下が、それぞれ好ましい。電極層としてのＡｕ膜の厚さは、０．１μｍ以上１０μｍ以下が、はんだ層の厚さは好ましくは０．１μｍ以上１０μｍ以下が、それぞれ好ましい。はんだバリア層を形成する場合、その厚さは好ましくは０．０１μｍ以上１．５μｍ以下である。
【００３９】
本発明の半導体発光素子の材料としては、例えばＧａＡｓ系、ＩｎＰ系、ＧａＮ系のような、化合物半導体が挙げられる。発光部は、上面もしくは下面のいずれでもよい。なお、下面発光型レーザーダイオード（レーザーダイオードとはんだ層との接合部に対向するレーザーダイオードの側面側においてレーザーダイオードの発光部が形成されている方式）の場合、発熱部である発光部が基板により近い位置に配置されることから、半導体装置の放熱性をより向上させることができる。
【００４０】
レーザーダイオードの表面にはシリコン酸化膜（ＳｉＯ２）などの絶縁層および電極層などのメタライズ層が形成される。電極層としての金（Ａｕ）層の厚さは、はんだ層との良好な濡れ性を確保するために、０．１μｍ以上１０μｍ以下であることが好ましい。
【００４１】
なお、図２に示した半導体装置は、図示されていないが、ヒートシンクにはんだなどを用いて接続されていてもよい。具体的には、基板のＴｉ／Ｐｔ積層膜が形成された面とは反対側の面上に密着層、拡散防止層などを形成した後、例えば基板の裏面とヒートシンクとの間にシート状のはんだ（はんだ箔）を配置し、これを介してサブマウントにヒートシンクが接合される。なお、はんだ箔は、あらかじめ基板裏面のメタライズ層上に形成してもよい。その場合は、レーザーダイオードとヒートシンクを同時に基板に接合することができる。
【００４２】
ヒートシンクの材料としては、例えば金属あるいはセラミックスなどを用いることができる。金属としては、例えば銅（Ｃｕ）、アルミニウム（Ａｌ）、タングステン（Ｗ）、モリブデン（Ｍｏ）、鉄（Ｆｅ）、これらの金属を含む合金および複合材料を用いることができる。なお、はんだ接合を容易にするために、ヒートシンクの表面にはニッケル（Ｎｉ）、金（Ａｕ）またはこれらの金属を含む膜を形成するのが好ましい。これらの膜は、蒸着法やめっき法で形成することができる。ヒートシンクの熱伝導率は、好ましくは１００Ｗ／ｍＫ以上である。
【００４３】
次に、図３を用いて、図２に示した半導体装置の製造方法を、窒化アルミニウム焼結体を基板とした場合を想定して説明する。
【００４４】
まず第１工程として基板を製造する。この種のサブマウントは長さ、幅がせいぜい数ｍｍ程度と小さいため、通常は例えば長さ、幅が５０ｍｍ程度の基板母材を作製し、これにメタライズ層を形成した後、所定サイズに細かく切断分割する方法で製造される。以下、この手順に沿って説明する。従って、この工程での基板母材のサイズは、例えば幅を５０ｍｍ、長さを５０ｍｍ、厚さを０．４ｍｍとする。なお、基板材料である窒化アルミニウム（ＡｌＮ）焼結体の製造方法には、通常の方法が適用できる。
【００４５】
次に、第２工程で基板の表面を研磨する。研磨後の基板の表面粗さは、好ましくはＲａで１．０μｍ以下、より好ましくは０．１μｍ以下とする。研磨方法としては、例えば研削盤、サンドブラスト、サンドペーパーまたは砥粒による研磨などの通常の方法を適用することができる。
【００４６】
次に、図３で示すように、密着層としてのＴｉ膜５ｂ、拡散防止層としてのＰｔ膜５ａおよび電極層としてのＡｕ膜６を所定のパターンで形成するため、第３工程としてレジストパターンを形成する。このレジストのパターニングにおいては、例えばフォトリソグラフィ法を用いて、それぞれの膜が形成されるべき領域外の基板部分にレジスト膜を形成する。
【００４７】
第４工程は、密着層であるＴｉ膜を蒸着する工程である。膜の厚さは、例えば０．１μｍとする。
【００４８】
第５工程は、密着層上に拡散防止層であるＰｔ膜を形成する。膜の厚さとしては、例えば０．２μｍとする。
【００４９】
第６工程では、電極層であるＡｕ膜を蒸着する。膜の厚さは、例えば０．６μｍとする。
【００５０】
第７工程はリフトオフ工程である。この工程では第３工程のパターニング工程において形成したレジスト膜を、レジスト剥離液によって、そのレジスト膜上に載った密着層、拡散防止層および電極層それぞれの膜の部分とともに除去する。この結果、基板上に所定のパターンを有する３つの膜を形成することができる。
【００５１】
第８工程では、はんだ密着層を蒸着する。ここでは、メタルマスク法を用いて電極層上に遷移元素層としてのＴｉ膜７ｂ、次いで貴金属層としてのＰｔ膜７ａをそれぞれ蒸着する。このとき形成されるＴｉ膜とＰｔ膜の厚さは、それぞれ例えば０．０８μｍおよび０．０５μｍとする。
【００５２】
次に、第９工程として真空蒸着法により、はんだ密着層上にはんだ層８を形成する。ここでは、メタルマスク法を用いて、図３に示したように、はんだ密着層上にＡｇ／Ｓｎ積層はんだ層としてのＡｇ膜８ｂを蒸着し、続いてＳｎ膜８ａを蒸着する。このとき形成されるＡｇ膜とＳｎ膜の厚さは、それぞれ例えば１．５μｍおよび３．０μｍとする。
【００５３】
はんだ層を形成する工程において、成膜雰囲気から水分や酸素などの不純物ガスを低減するために、成膜前のチャンバ内の圧力（到達真空度）は、５．０×１０−４Ｐａ以下とするのが好ましく、より好ましくは１．０×１０−４Ｐａ以下である。また、はんだ層のはんだ密着層に対する密着性を向上させるために、はんだ層の成膜時の基板の表面温度は、２０℃以上であり、はんだの液相生成温度よりも１０℃低い温度以下とするのが好ましい。
【００５４】
はんだ層８を形成する工程では、はんだ層８の密度を理論密度の５０％以上９９．９％以下にする必要がある。そのためには、例えば、１つの方法としてはんだ層８の成膜速度を１．３ｎｍ／秒以上にするとよい。成膜速度を上げると密度が向上する原理については必ずしも明らかではない。一般的に成膜速度が小さい場合には、はんだ層を構成する原子が安定な位置に移動するため、はんだ層内に原子を最密に充填することができない。そのため、はんだ層の密度が小さくなると考えられる。これに対して、成膜速度が大きい場合には、はんだ層を構成する原子は、安定な位置に移動する前に、他の原子に取り囲まれて移動することができなくなる。その結果、はんだ層内に原子を最密に近い状態で充填することができ、はんだ層の密度が大きくなると考えられる。
【００５５】
なお、所定のパターンを有するはんだ密着層およびはんだ層の形成方法としては、上述のメタルマスク法に代えて前述のフォトリソグラフィ法を用いてもよい。
【００５６】
次に、第１０工程で、その母材基板を所望のサブマウントの長さ、幅に切断分割し、図２に示すサブマウント３を得る。
【００５７】
次の第１１工程では、半導体発光素子としてのレーザーダイオード２を接合する。具体的には、図３に示すように、加熱により溶融したはんだ層８の上に、矢印９に示すように同素子を配置し、はんだ層によってサブマウントに接合する。このようにして、図２の半導体装置１が完成する。
【００５８】
以上の実施の形態２に従ったはんだ層８は、実施の形態１のはんだ層８と同様に銀錫系はんだの理論密度の５０％以上９９．９％以下の密度を有する。
【００５９】
以上のような本発明のサブマウントおよび半導体装置では、溶融前のはんだ層の密度が理論密度に対して５０％以上９９．９％以下であるため、半導体発光素子とサブマウントの接合強度をより一層高めることができる。その結果、半導体装置の実用信頼性をより一層向上させることができる。
【００６０】
【実施例】
（サンプルの作製と評価）
以下の手法により、表１に示される試料１から１１のサブマウントを製造した。試料２から１１が実施例に対応し、試料１が比較例に対応する。
【００６１】
【表１】
2004072048.tif 000003
【００６２】
まず、表１に示した材質の基板を準備した。寸法はいずれも、縦×横×厚みが５０ｍｍ×５０ｍｍ×０．４ｍｍとした。この基板の表面を研磨して、主表面４ｆの粗さＲａを０．０５μｍとした。次に、フォトリソグラフィーを用いたリフトオフ法と真空蒸着法により、厚みが０．１μｍのＴｉ膜５ｂと厚みが０．２μｍのＰｔ膜５ａと厚みが０．６μｍのＡｕ膜６からなるメタライズ層を形成した。なお、試料８については、上記メタライズ層の代わりに厚みが１．０μｍのＮｉメッキ膜と厚みが１．０μｍのＡｕメッキ膜からなるメタライズ層を形成した。
【００６３】
次に、はんだ密着層７となる遷移元素層（Ｔｉ、厚み０．０６μｍ）および貴金属層（Ｐｔ、厚み０．０５μｍ）をメタルマスク法と真空蒸着でメタライズ層上に形成した。
【００６４】
その後、すべての試料に対し、はんだ層８をメタルマスク法と真空蒸着で形成した。はんだ層の組成、膜厚および成膜速度は表１に示した通りである。表１中の「はんだ組成比」は、はんだ層を構成する元素の質量比を示す。「はんだ相対密度」とは、はんだ層を構成する材質の理論密度に対するはんだ層の密度を示す。
【００６５】
さらに、基板４を切断することにより、縦×横×厚みが１．２ｍｍ×１．５ｍｍ×０．３ｍｍのサブマウントを、それぞれの試料１から１１について、１０個ずつ作製した。そして、それぞれの試料について、はんだ層を窒素雰囲気中で加熱により溶融させてレーザーダイオード２を接合した。その接合温度は表１に示した通りである。
【００６６】
このようにして得られた半導体装置１（図１参照）の、レーザーダイオードのサブマウントに対する接合強度をＭＩＬ−ＳＴＤ−８８３Ｃ　ＭＥＴＨＯＤ　２０１９．４に基づいたダイシアー試験（ＤＩＥ　ＳＨＥＡＲ　ＳＴＲＥＮＧＴＨＴＥＳＴ）により測定し、各試料番号の１０個の試料の接合強度の平均値を求めた。その結果も表１に示す。
【００６７】
表１の結果より、本発明によるサブマウントおよび半導体装置においては、比較例のそれらに比べ、半導体発光素子とサブマウントの接合強度が向上していることが分かる。
【００６８】
（成膜速度とはんだ層の密度との関係）
はんだ層の成膜速度をさまざまに変化させて、成膜速度とはんだ層の密度との関係を調べた。その結果、はんだ層の成膜速度が１．３ｎｍ／秒以上であれば、はんだ層を構成する材質の理論密度に対するはんだ層の密度が５０％以上９９．９％以下となり、さらに、はんだ層の成膜速度が１．８ｎｍ／秒以上１０ｎｍ／秒以下であれば、はんだ層を構成する材質の理論密度に対するはんだ層の密度が８０％以上９９．９％以下となり、これらの範囲で特に好ましい接合強度が得られた。
【００６９】
今回開示された実施の形態および実施例はすべての点で例示であって制限的なものではないと考えられるべきである。本発明の範囲は上記した実施の形態および実施例ではなくて特許請求の範囲によって示され、特許請求の範囲と均等の意味および範囲内でのすべての変更が含まれることが意図される。
【図面の簡単な説明】
【図１】この発明の実施の形態１に従った半導体装置を示す断面模式図である。
【図２】この発明の実施の形態２に従った半導体装置を示す断面模式図である。
【図３】図２に示した半導体装置の製造方法を説明するための断面模式図である。
【図４】従来の半導体装置の製造方法を説明するための断面模式図である。
【符号の説明】
１　半導体装置、２　レーザーダイオード、３　サブマウント、４　基板、４ｆ　主表面、５　Ｔｉ／Ｐｔ積層膜、５ａ　Ｐｔ膜、５ｂ　Ｔｉ膜、６　Ａｕ膜、７　はんだ密着層、７ａ　Ｐｔ膜、７ｂ　Ｔｉ膜、８　はんだ層、８ａ　Ｓｎ膜、８ｂ　Ａｇ膜、８ｆ　表面、９　矢印、１０７　はんだバリア層。
【図１】
2004072048.tif 000004
【図２】
2004072048.tif 000005
【図３】
2004072048.tif 000006
【図４】
2004072048.tif 000007